(57)【要約】【課題】光の透過に優れ、天然歯に近似した透明度及び光沢を有する歯科用補綴物を提供することにある。【解決手段】基材と樹脂層を含む歯科用補綴物であって、前記基材がジルコニアを含み、前記樹脂層が重合性単量体（ａ）と重合開始剤（ｂ）を含む重合性組成物（Ａ）の重合硬化物であり、前記基材の一部又は全部が前記樹脂層に被覆されており、前記樹脂層の厚さが、１〜５００μｍであることを特徴とする歯科用補綴物。【選択図】なし【特許請求の範囲】
【請求項１】
基材と樹脂層を含む歯科用補綴物であって、
前記基材がジルコニアを含み、
前記樹脂層が重合性単量体（ａ）と重合開始剤（ｂ）を含む重合性組成物（Ａ）の重合硬化物であり、
前記基材の一部又は全部が前記樹脂層で被覆されており、
前記樹脂層の厚さが、１μｍ〜５００μｍであることを特徴とする歯科用補綴物。
【請求項２】
前記基材と重合性組成物（Ａ）との界面が、分子内に酸性基を少なくとも１つ有する接着性単量体（ｃ）を含む接着性組成物（Ｂ）で接着された、請求項１に記載の歯科用補綴物。
【請求項３】
前記基材が、ジルコニア及びその安定化剤を含む、請求項１又は２に記載の歯科用補綴物。
【請求項４】
前記安定化剤が、酸化イットリウム、酸化カルシウム、酸化マグネシウム、酸化セリウム、及び酸化ランタンからなる群から選ばれる少なくとも１種である、請求項３に記載の歯科用補綴物。
【請求項５】
前記安定化剤がイットリアであり、前記イットリアの含有量が、ジルコニアと安定化剤との合計１００モル％において３〜６モル％である、請求項３に記載の歯科用補綴物。
【請求項６】
前記重合性単量体（ａ）が、三官能以上の（メタ）アクリレート単量体を含む、請求項１〜５のいずれか１項に記載の歯科用補綴物。
【請求項７】
前記基材の△Ｌを△Ｌ1と表記し、前記歯科用補綴物の△Ｌを△Ｌ2と表記し、△Ｌ1から△Ｌ2への変動率を以下の式：
［△Ｌの変動率］＝（△Ｌ2−△Ｌ1）／△Ｌ1×１００（％）
で表すとき、△Ｌの変動率は２．５％以上である、ただし、前記基材及び前記歯科用補綴物のＬ＊ａ＊ｂ＊表色系（ＪＩＳ  Ｚ  ８７８１−４：２０１３）における色度（色空間）のＬ＊値について、試料の背景を白色にして測定したＬ＊値を第１のＬ＊値とし、第１のＬ＊値を測定した同一の試料について、試料の背景を黒色にして測定したＬ＊値を第２のＬ＊値とするとき、△Ｌは、前記第１のＬ＊値から前記第２のＬ＊値を控除した値であり、△Ｌを測定した前記基材の厚さは１．２ｍｍであり、前記樹脂層は、前記基材のうち、前記背景とは反対側の面に配される、請求項１〜６のいずれか１項に記載の歯科用補綴物。
【発明の詳細な説明】
【技術分野】
【０００１】
本発明は歯科用補綴物に関する。さらに詳しくはジルコニアを基材とする歯科補綴物であって、クラウン、インレー、ブリッジ、インプラント上部構造、義歯、義歯床等に好適に用いることが出来る歯科用補綴物に関する。
【背景技術】
【０００２】
以前は、歯科用補綴物（例えば、被覆冠、歯冠、クラウン、差し歯等）としては、金属がよく用いられていた。しかし、金属は、審美性に欠けるという欠点を有すると共に、金属の溶出によるアレルギーを発症することもあった。そこで、金属の使用に伴う問題を解消するため、金属の代わりに、酸化アルミニウム（アルミナ）や酸化ジルコニウム（ジルコニア）等のセラミック材料が歯科用製品に用いられてきている。特に、ジルコニアは、審美性及び強度において優れており、特に近年の低価格化も相まって需要が高まっている。
【０００３】
口腔内の審美性を高めるためには、歯科用補綴物の外観を天然歯の外観に似せる必要がある。しかしながら、ジルコニア（焼結体）自体で、天然歯と同様の外観、特に透明度、光沢（艶（ツヤ））及び色調、を再現することは困難である。そこで、ジルコニアを露出させるのではなく、ジルコニアで形成されたフレームすなわち基材の露出面に、陶材と呼ばれるセラミック材料（例えば特許文献１及び特許文献２参照）を焼き付けて、天然歯と同様の外観を再現しようとする被覆冠（例えば特許文献３参照）が用いられている。このような歯科用製品は、陶材焼付ジルコニア冠（ＰＦＺ：Porcelain Fused to Zirconia）と称されている。
【０００４】
また、基材となる高強度なセラミックのフレーム上に接着剤を塗布し、重合性単量体、無機充填材及び重合触媒を主成分とする重合性組成物（通称、歯科用コンポジットレジン）を何層にも築盛し、重合硬化させることで、天然歯のような審美的な見た目が得られる。例えば、特許文献４には、セラミックのフレーム（基材）の上に重合性組成物（歯科用コンポジットレジン）を築盛し、重合硬化させることで審美的な歯科用補綴物を得る方法が報告されている。
【先行技術文献】
【特許文献】
【０００５】
【特許文献１】特開２００７−１２６３６０号公報
【特許文献２】特開２００９−１８５００１号公報
【特許文献３】特開２０１３−０５６１０３号公報
【特許文献４】特開２００１−１４９３８５号公報
【発明の概要】
【発明が解決しようとする課題】
【０００６】
通常、ＰＦＺは、基材に陶材となるセラミック材料を含有するスラリーを塗布した後、数百℃で焼成して、陶材を基材に焼き付けることによって作製される。このため、焼成時における欠陥の発生を抑制するためには、陶材としては、基材の熱膨張係数に近い熱膨張係数を有する材料を選択する必要がある。例えば、基材にジルコニア焼結体を使用する場合には、陶材として、ジルコニア焼結体の熱膨張係数に近い熱膨張係数を有するセラミック材料を選択する必要がある。また、ＰＦＺを作製するに際しては、陶材のスラリーをジルコニア表面に塗布後に、電気炉で陶材が溶融する温度（通常は約９００〜１０００℃）に加熱する工程が必要であった。このことから陶材を用いなくても、より簡便な方法で審美性の高いジルコニア補綴物を作製する方法が望まれていた。
【０００７】
また、特許文献４に記載されている方法では、アルミナのようなセラミックフレーム上に陶材ではなく歯科用コンポジットレジンを築盛して補綴物を得ているが、歯科用に使用されるアルミナは透光性が低く不透明であるため光を反射するという問題を有している。本来、天然歯に対して入射した光は、エナメル質や象牙質等の内部構造まで透過する性質があるため、特許文献４の歯科補綴物の場合、天然歯のような内部への透過現象である光のふるまいを得ることができないという課題があった。本発明の目的は、より簡便な方法で、審美性の高いジルコニアの歯科用補綴物を作製する方法を提供することである。
【課題を解決するための手段】
【０００８】
本発明者らは、上記課題を解決するために鋭意研究を重ねた結果、透光性に優れるジルコニアを基材とし、重合性組成物の重合硬化物である樹脂層が、該ジルコニア基材の上に、ある一定の厚みで被覆された歯科用補綴物が有用であることを見出した。即ち、ジルコニア基材の表面を樹脂層で一層覆うことでより天然歯に近似した光のふるまいが得られ、かつ歯科補綴物としての透光性が、ジルコニア単体の透光性よりも向上するという性能の発現という効果を見出し、この知見に基づいてさらに研究を進め、本発明を完成するに至った。
【０００９】
すなわち、本発明は以下の発明に関する。
［１］基材と樹脂層を含む歯科用補綴物であって、
前記基材がジルコニアを含み、
前記樹脂層が重合性単量体（ａ）と重合開始剤（ｂ）を含む重合性組成物（Ａ）の重合硬化物であり、
前記基材の一部又は全部が前記樹脂層で被覆されており、
前記樹脂層の厚さが、１μｍ〜５００μｍであることを特徴とする歯科用補綴物；
［２］前記基材と重合性組成物（Ａ）との界面が、分子内に酸性基を少なくとも１つ有する接着性単量体（ｃ）を含む接着性組成物（Ｂ）で接着された、前記［１］の歯科用補綴物；
［３］前記基材が、ジルコニア及びその安定化剤を含む、前記［１］又は［２］の歯科用補綴物；
［４］前記安定化剤が、酸化イットリウム、酸化カルシウム、酸化マグネシウム、酸化セリウム、及び酸化ランタンからなる群から選ばれる少なくとも１種である、前記［３］の歯科用補綴物；
［５］前記安定化剤がイットリアであり、前記イットリアの含有量が、ジルコニアと安定化剤との合計１００モル％において３〜６モル％である、前記［３］の歯科用補綴物；
［６］、前記重合性単量体（ａ）が、三官能以上の（メタ）アクリレート単量体を含む、前記［１］〜［５］のいずれかの歯科用補綴物；
［７］前記基材の△Ｌを△Ｌ1と表記し、前記歯科用補綴物の△Ｌを△Ｌ2と表記し、△Ｌ1から△Ｌ2への変動率を以下の式：
［△Ｌの変動率］＝（△Ｌ2−△Ｌ1）／△Ｌ1×１００（％）
で表すとき、△Ｌの変動率は２．５％以上である、ただし、前記基材及び前記歯科用補綴物のＬ＊ａ＊ｂ＊表色系（ＪＩＳ  Ｚ  ８７８１−４：２０１３）における色度（色空間）のＬ＊値について、試料の背景を白色にして測定したＬ＊値を第１のＬ＊値とし、第１のＬ＊値を測定した同一の試料について、試料の背景を黒色にして測定したＬ＊値を第２のＬ＊値とするとき、△Ｌは、前記第１のＬ＊値から前記第２のＬ＊値を控除した値であり、△Ｌを測定した前記基材の厚さは１．２ｍｍであり、前記樹脂層は、前記基材のうち、前記背景とは反対側の面に配される、前記［１］〜［６］のいずれかの歯科用補綴物。
【発明の効果】
【００１０】
本発明による歯科用補綴物は、入射した光が内部構造に透過する、という光のふるまいが天然歯に近似し、ジルコニアをフレームとして表面を樹脂で被覆することにより、ジルコニアフレーム単体での透光性よりも向上するという効果を得ることから、天然歯のような透明度及び光沢を有する歯科補綴物を提供することができる。
【図面の簡単な説明】
【００１１】
【図１】図１は、本発明の一実施形態に係る、基材の片面のみが樹脂層で被覆された歯科用補綴物の概略断面図である。
【図２】図２は、本発明の一実施形態に係る、基材の両面が樹脂層で被覆された歯科用補綴物の概略断面図である。
【図３】図３は、色度（色空間）の測定方法を説明するための概略図である。
【発明を実施するための形態】
【００１２】
本発明の歯科用補綴物について説明する。歯科用補綴物とは、一般的に、歯冠修復物、歯列矯正用製品、インプラント用製品と呼ばれるものである。図１に、第１実施形態に係る本発明に係る歯科用補綴物の概略断面図を示す。歯科用補綴物１０は、基材１と、基材１の少なくとも一部を被覆する樹脂層２と、を備える。基材１は、例えば、フレームと呼ばれるものである。図１に示す基材１は、患者の支台歯を被覆する被覆冠としての形態を有する。樹脂層２は、基材１の表面のうち、口腔内への露出面の少なくとも一部を被覆すると好ましい。樹脂層２は、当該露出面とは反対側の面、例えば支台歯側の面、の少なくとも一部に配することもできる。図２に、第２実施形態に係る歯科用補綴物の概略断面図を示す。図２に示す第２実施形態においては、歯科用補綴物１０は、基材１の両面に樹脂層２を有している。樹脂層２と基材１とは、物理的に接着していることが好ましい。
【００１３】
以下に、基材１について説明する。基材１はジルコニア（ＺｒＯ2；酸化ジルコニウム）を含む。基材１は、ジルコニアを主成分として含む。ジルコニアを焼結した後、基材１はジルコニア焼結体を含む。
【００１４】
ジルコニア焼結体は、主として、ジルコニア結晶粒子が焼結されたものである。そのため、本明細書では、焼結前のジルコニアについて説明するが、当該説明は、別途記載する場合を除いて、問題がない場合、「ジルコニア」を「ジルコニア焼結体」と読み替えても差し支えない。また、その逆も同様である。例えば、ジルコニア焼結体は、ジルコニア及びその安定化剤を含有することができる。すなわち、焼結前の基材１は、ジルコニア及びその安定化剤を含有することができる。
【００１５】
安定化剤としては、例えば、酸化イットリウム（Ｙ2Ｏ3）（以下、「イットリア」という。）、酸化カルシウム（ＣａＯ）、酸化マグネシウム（マグネシア；ＭｇＯ）、酸化セリウム（セリア；ＣｅＯ2）、酸化ランタン（Ｌａ2Ｏ3）等の酸化物が挙げられる。特に、安定化剤としてイットリアが好ましい。これらは、１種単独で用いてもよく、２種以上を併用してもよい。
【００１６】
安定化剤がイットリアを含有する場合、イットリアの含有率は、ジルコニアと安定化剤の合計１００モル％において、３モル％〜６モル％であると好ましく、４モル％〜６モル％であるとより好ましい。この含有率によれば、単斜晶への相転移を抑制すると共に、ジルコニア焼結体の透明性を高めることができる。イットリアを安定化剤として使用することで、イットリア安定化ジルコニア（ＹＳＺ：Yttria?Stabilized Zirconia））が得られる。
【００１７】
ジルコニアが酸化カルシウムを含有する場合、酸化カルシウムの含有率は、ジルコニアと安定化剤の合計１００モル％において、１モル％以下であると好ましく、０．３モル％以下であるとより好ましい。
【００１８】
ジルコニアが酸化マグネシウムを含有する場合、酸化マグネシウムの含有率は、ジルコニアと安定化剤の合計１００モル％において、１モル％以下であると好ましく、０．３モル％以下であるとより好ましい。
【００１９】
ジルコニアが酸化セリウムを含有する場合、酸化セリウムの含有率は、ジルコニアと安定化剤の合計１００モル％において、１モル％以下であると好ましく、０．３モル％以下であるとより好ましい。
【００２０】
ジルコニア中における安定化剤の含有率は、例えば、誘導結合プラズマ（ＩＣＰ；Inductively Coupled Plasma）発光分光分析、蛍光Ｘ線分析等によって測定することができる。
【００２１】
ジルコニア焼結体には、成形したジルコニア粒子を常圧下ないし非加圧下において焼結させた焼結体のみならず、ＨＩＰ（Hot Isostatic Pressing；熱間静水等方圧プレス）処理等の高温加圧処理によって緻密化させた焼結体も含まれる。
【００２２】
ジルコニア焼結体は、好ましくは、部分安定化ジルコニア及び完全安定化ジルコニアの少なくとも一方をマトリックス相として有する。ジルコニア焼結体において、ジルコニアの主たる結晶相は正方晶及び立方晶の少なくとも一方である。ジルコニアは、正方晶及び立方晶の両方を含有してもよい。ジルコニア焼結体は単斜晶を実質的に含有しないと好ましい。なお、安定化剤を添加して部分的に安定化させたジルコニアは、部分安定化ジルコニア（ＰＳＺ；Partially Stabilized Zirconia）と呼ばれ、完全に安定化させたジルコニアは完全安定化ジルコニアと呼ばれる。
【００２３】
基材１の形状及び大きさ（寸法）は、用途、患者の口腔環境等に応じて適宜選択することができる。
【００２４】
次に、樹脂層２について説明する。
【００２５】
本発明の歯科用補綴物は、前記基材の上に、重合性単量体（ａ）と重合開始剤（ｂ）を含む重合性組成物（Ａ）の重合硬化物である樹脂層を含む。前記基材の一部又は全部が前記樹脂層に被覆されている。当該樹脂層は、前記基材の上に前記重合性組成物（Ａ）を塗布し、重合硬化させることによって得られる。
【００２６】
前記重合性単量体（ａ）としては、歯科用組成物に使用される公知の重合性単量体が何ら制限無く用いられる。かかる重合性単量体（ａ）の具体例としては、α−シアノアクリル酸、（メタ）アクリル酸、α−ハロゲン化アクリル酸、クロトン酸、桂皮酸、ソルビン酸、マレイン酸、イタコン酸等のエステル類、（メタ）アクリルアミド、（メタ）アクリルアミド誘導体、ビニルエステル類、ビニルエーテル類、モノ−Ｎ−ビニル誘導体、スチレン誘導体等が挙げられる。特に、（メタ）アクリル酸エステル又は（メタ）アクリルアミドが好適に用いられる。前記（メタ）アクリル酸エステル又は（メタ）アクリルアミド系の重合性単量体としては、単官能（メタ）アクリレート、単官能（メタ）アクリルアミド等の単官能性単量体、二官能（メタ）アクリレート、三官能以上の（メタ）アクリレート等の多官能性単量体が挙げられる。好適な重合性単量体の例を以下に示す。なお、本明細書において、「（メタ）アクリル」とは、メタクリル及びアクリルを意味し、「（メタ）アクリロイル」とは、メタクリロイル及びアクリロイルを意味する。
【００２７】
（ａ−１）単官能（メタ）アクリレート単量体及び単官能（メタ）アクリルアミド単量体
イソブチル（メタ）アクリレート、ベンジル（メタ）アクリレート、ラウリル（メタ）アクリレート、２−（Ｎ，Ｎ−ジメチルアミノ）エチル（メタ）アクリレート、２，３−ジブロモプロピル（メタ）アクリレート、２−ヒドロキシエチル（メタ）アクリレート、６−ヒドロキシヘキシル（メタ）アクリレート、１０−ヒドロキシデシル（メタ）アクリレート、プロピレングリコールモノ（メタ）アクリレート、グリセリンモノ（メタ）アクリレート、エリトリトールモノ（メタ）アクリレート、Ｎ−メチロール（メタ）アクリルアミド、Ｎ−ヒドロキシエチル（メタ）アクリルアミド、Ｎ−（ジヒドロキシエチル）（メタ）アクリルアミド、（メタ）アクリロイルオキシドデシルピリジニウムブロマイド、（メタ）アクリロイルオキシドデシルピリジニウムクロライド、（メタ）アクリロイルオキシヘキサデシルピリジニウムクロライド、（メタ）アクリロイルオキシデシルアンモニウムクロライド等が挙げられる。
【００２８】
（ａ−２）二官能（メタ）アクリレート単量体
エチレングリコールジ（メタ）アクリレート、トリエチレングリコールジ（メタ）アクリレート、プロピレングリコールジ（メタ）アクリレート、ネオペンチルグリコールジ（メタ）アクリレート、１，６−ヘキサンジオールジ（メタ）アクリレート、１，１０−デカンジオールジ（メタ）アクリレート、ビスフェノールＡジグリシジルアクリレート（２，２−ビス［４−〔３−アクリロイルオキシ−２−ヒドロキシプロポキシ〕フェニル］プロパン、ビスフェノールＡジグリシジルメタクリレート（２，２−ビス［４−〔３−メタクリロイルオキシ−２−ヒドロキシプロポキシ〕フェニル］プロパン、通称Ｂｉｓ−ＧＭＡ）、２，２−ビス〔４−（メタ）アクリロイルオキシエトキシフェニル〕プロパン、１，２−ビス〔３−（メタ）アクリロイルオキシ−２−ヒドロキシプロポキシ〕エタン、ペンタエリトリトールジ（メタ）アクリレート、［２，２，４−トリメチルヘキサメチレンビス（２−カルバモイルオキシエチル）］ジ（メタ）アクリレート等が挙げられる。
【００２９】
（ａ−３）三官能以上の（メタ）アクリレート単量体
トリメチロールプロパントリ（メタ）アクリレート、トリメチロールエタントリ（メタ）アクリレート、テトラメチロールメタントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、Ｎ，Ｎ−（２，２，４−トリメチルヘキサメチレン）ビス〔２−（アミノカルボキシ）プロパン−１，３−ジオール〕テトラ（メタ）アクリレート、２，２，６，６−テトラキス（アクリロイルオキシメチル）−４−オキサヘプタン−１，７−ジオール１−（メタ）アクリラート等が挙げられる。特に、取り扱い性及び安全性の観点から、ペンタエリスリトールトリ（メタ）アクリレート、ジペンタエリスリトールヘキサ（メタ）アクリレートが好ましい。
【００３０】
前記重合性単量体（ａ）においては、三官能以上の（メタ）アクリレート単量体（ａ−３）が好ましい。
【００３１】
前記重合性単量体（ａ）は、１種単独を配合してもよく、２種以上を組み合わせて配合してもよい。例えば、多官能（メタ）アクリレート単量体は、１種単独を配合してもよく、２種以上を組み合わせて配合してもよい。多官能（メタ）アクリレート単量体の含有量は、多官能（メタ）アクリレート単量体と単官能（メタ）アクリレート単量体との合計量１００重量部に対して、１０〜８０重量部の範囲にあることが好ましく、３０〜７５重量部がより好ましく、５０〜７０重量部が更に好ましい。多官能（メタ）アクリレート単量体の含有量が前記合計量１００重量部に対して１０重量部未満の場合、重合時の表面乾燥性が低下し、硬化後の耐着色性又は滑沢耐久性が低下することがある。多官能（メタ）アクリレート単量体の含有量が前記合計量１００重量部に対して８０重量部を超えた場合は、塗布時操作性が悪くなり、被着体表面に塗布しにくくなることがある。
【００３２】
重合開始剤（ｂ）としては、一般的に使用可能な重合開始剤から選択して使用でき、特に歯科用途に用いられている重合開始剤が好ましく用いられる。なかでも、光重合開始剤（ｂ−１）又は化学重合開始剤（ｂ−２）を、１種単独で又は２種以上適宜組み合わせて使用できる。
【００３３】
光重合開始剤（ｂ−１）としては、α−ジケトン類、ケタール類、チオキサントン類、アシルホスフィンオキサイド類、α−アミノアセトフェノン類が挙げられる。
【００３４】
α−ジケトン類としては、カンファーキノン、ベンジル、２，３−ペンタンジオンが挙げられる。
【００３５】
ケタール類としては、ベンジルジメチルケタール、ベンジルジエチルケタールが挙げられる。
【００３６】
チオキサントン類としては、２−クロロチオキサントン、２，４−ジエチルチオキサントンが挙げられる。
【００３７】
アシルホスフィンオキサイド類としては、２，４，６−トリメチルベンゾイルジフェニルホスフィンオキサイド、ビス（２，４，６−トリメチルベンゾイル）フェニルホスフィンオキサイド、ビス（ベンゾイル）フェニルホスフィンオキサイド、ビス（２，６−ジメトキシベンゾイル）フェニルホスフィンオキサイド、トリス（２，４−ジメチルベンゾイル）ホスフィンオキサイド、トリス（２−メトキシベンゾイル）ホスフィンオキサイド、２，６−ジメトキシベンゾイルジフェニルホスフィンオキサイド、２，６−ジクロロベンゾイルジフェニルホスフィンオキサイド、２，３，５，６−テトラメチルベンゾイルジフェニルホスフィンオキサイド、ベンゾイルジ−（２，６−ジメチルフェニル）ホスホネート、２，４，６−トリメチルベンゾイルエトキシフェニルホスフィンオキサイド、特公平３−５７９１６号公報に開示の水溶性のアシルホスフィンオキサイド化合物が挙げられる。
【００３８】
α−アミノアセトフェノン類としては、２−ベンジル−ジメチルアミノ−１−（４−モルフォリノフェニル）−ブタノン−１、２−ベンジル−ジエチルアミノ−１−（４−モルフォリノフェニル）−ブタノン−１、２−ベンジル−ジメチルアミノ−１−（４−モルフォリノフェニル）−プロパノン−１、２−ベンジル−ジエチルアミノ−１−（４−モルフォリノフェニル）−プロパノン−１、２−ベンジル−ジメチルアミノ−１−（４−モルフォリノフェニル）−ペンタノン−１、２−ベンジル−ジエチルアミノ−１−（４−モルフォリノフェニル）−ペンタノン−１が挙げられる。
【００３９】
光重合開始剤（ｂ−１）は、１種単独を用いてもよく、２種以上を併用してもよい。光重合開始剤（ｂ−１）の配合量は、重合性組成物（Ａ）中の重合性単量体（ａ）の全量１００重量部に対して、０．０１〜１０重量部が好ましく、０．０５〜７重量部がより好ましく、０．１〜５重量部が最も好ましい。
【００４０】
光重合開始剤（ｂ−１）はそれのみを単独で使用してもよく、光硬化性を促進させるために、第３級アミン類、アルデヒド類、チオール基を有する化合物等の重合促進剤と併用してもよい。
【００４１】
第３級アミン類としては、２−（ジメチルアミノ）エチル（メタ）アクリレート、Ｎ，Ｎ−ビス〔（メタ）アクリロイルオキシエチル〕−Ｎ−メチルアミン、Ｎ−メチルジエタノールアミンジ（メタ）アクリレート、Ｎ−エチルジエタノールアミンジ（メタ）アクリレート、トリエタノールアミンモノ（メタ）アクリレート、トリエタノールアミンジ（メタ）アクリレート、トリエタノールアミントリ（メタ）アクリレート、トリエタノールアミン、トリメチルアミン、トリエチルアミン、トリブチルアミン、Ｎ−メチルジエタノールアミン、Ｎ−エチルジエタノールアミン、Ｎ−ｎ−ブチルジエタノールアミン等の脂肪族第３級アミン；４−（Ｎ，Ｎ−ジメチルアミノ）安息香酸エチル、４−（Ｎ，Ｎ−ジメチルアミノ）安息香酸ブチル、４−（Ｎ，Ｎ−ジメチルアミノ）安息香酸ブトキシエチル、Ｎ−メチルジエタノールアミン、４−（Ｎ，Ｎ−ジメチルアミノ）ベンゾフェノン、Ｎ，Ｎ−ジ（２−ヒドロキシエチル）−ｐ−トルイジン等の芳香族第３級アミンが挙げられる。
【００４２】
アルデヒド類としては、ジメチルアミノベンズアルデヒド、テレフタルアルデヒドが挙げられる。
【００４３】
チオール基を有する化合物としては、２−メルカプトベンゾオキサゾール、デカンチオール、３−メルカプトプロピルトリメトキシシラン、チオ安息香酸が挙げられる。
【００４４】
重合促進剤は、１種単独を用いてもよく、必要に応じて２種以上を併用してもよい。重合促進剤の配合量は、重合性組成物（Ａ）中の重合性単量体（ａ）の全量１００重量部に対して、０．０１〜１０重量部が好ましく、０．０５〜７重量部がより好ましく、０．１〜５重量部が最も好ましい。
【００４５】
化学重合開始剤（ｂ−２）としては、酸化剤と還元剤からなるレドックス系の重合開始剤が好ましい。レドックス系の重合開始剤を使用する場合は、重合性組成物（Ａ）の包装形態を酸化剤と還元剤とが離間されるように２分割以上にする必要がある。
【００４６】
レドックス系の重合開始剤の酸化剤としては、ジアシルパーオキサイド類、パーオキシエステル類、ジアルキルパーオキサイド類、パーオキシケタール類、ケトンパーオキサイド類、ハイドロパーオキサイド類等の有機過酸化物が挙げられる。
【００４７】
ジアシルパーオキサイド類の具体例としては、ベンゾイルパーオキサイド、２，４−ジクロロベンゾイルパーオキサイド、ｍ−トルオイルパーオキサイド等が挙げられる。パーオキシエステル類の具体例としては、ｔ−ブチルパーオキシベンゾエート、ビス−ｔ−ブチルパーオキシイソフタレート、２，５−ジメチル−２，５−ビス（ベンゾイルパーオキシ）ヘキサン、ｔ−ブチルパーオキシ−２−エチルヘキサノエート、ｔ−ブチルパーオキシイソプロピルカーボネートが挙げられる。ジアルキルパーオキサイド類の具体例としては、ジクミルパーオキサイド、ジ−ｔ−ブチルパーオキサイド、ラウロイルパーオキサイドが挙げられる。パーオキシケタール類の具体例としては、１，１−ビス（ｔ−ブチルパーオキシ）−３，３，５−トリメチルシクロヘキサンが挙げられる。ケトンパーオキサイド類の具体例としては、メチルエチルケトンパーオキサイド、シクロヘキサノンパーオキサイド、メチルアセトアセテートパーオキサイドが挙げられる。ハイドロパーオキサイド類の具体例としては、ｔ−ブチルハイドロパーオキサイド、クメンヒドロパーオキサイド、ｐ−ジイソプロピルベンゼンパーオキサイドが挙げられる。
【００４８】
レドックス系の重合開始剤の還元剤としては、芳香族第３級アミン、脂肪族第３級アミン並びにスルフィン酸及びその塩が好ましい。
【００４９】
芳香族第３級アミンとしては、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、Ｎ，Ｎ−ビス（２−ヒドロキシエチル）−３，５−ジメチルアニリン、Ｎ，Ｎ−ジ（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジ−イソプロピルアニリン、Ｎ，Ｎ−ビス（２−ヒドロキシエチル）−３，５−ジブチルアニリン、４−（Ｎ，Ｎ−ジメチルアミノ）安息香酸エチル、４−（Ｎ，Ｎ−ジメチルアミノ）安息香酸ｎ−ブトキシエチル、４−（Ｎ，Ｎ−ジメチルアミノ）安息香酸（２−メタクリロイルオキシ）エチル、４−（Ｎ，Ｎ−ジメチルアミノ）ベンゾフェノン等が挙げられる。
【００５０】
脂肪族第３級アミンとしては、トリメチルアミン、トリエチルアミン、Ｎ−メチルジエタノールアミン、Ｎ−エチルジエタノールアミン、Ｎ−ｎ−ブチルジエタノールアミン、Ｎ−ラウリルジエタノールアミン、トリエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレートが挙げられる。
【００５１】
スルフィン酸及びその塩としては、ベンゼンスルフィン酸、ベンゼンスルフィン酸ナトリウム、ベンゼンスルフィン酸カリウム、ベンゼンスルフィン酸カルシウム、ベンゼンスルフィン酸リチウム、ｐ−トルエンスルフィン酸、ｐ−トルエンスルフィン酸ナトリウム、ｐ−トルエンスルフィン酸カリウム、ｐ−トルエンスルフィン酸カルシウム、ｐ−トルエンスルフィン酸リチウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸カルシウム、２，４，６−トリメチルベンゼンスルフィン酸リチウム、２，４，６−トリエチルベンゼンスルフィン酸、２，４，６−トリエチルベンゼンスルフィン酸ナトリウム、２，４，６−トリエチルベンゼンスルフィン酸カリウム、２，４，６−トリエチルベンゼンスルフィン酸カルシウム、２，４，６−トリイソプロピルベンゼンスルフィン酸、２，４，６−トリイソプロピルベンゼンスルフィン酸ナトリウム、２，４，６−トリイソプロピルベンゼンスルフィン酸カリウム、２，４，６−トリイソプロピルベンゼンスルフィン酸カルシウムが挙げられる。
【００５２】
酸化剤及び還元剤は、１種単独を用いてもよく、必要に応じて２種以上を併用してもよい。酸化剤及び還元剤の配合量は、重合性組成物（Ａ）中の重合性単量体（ａ）の全量１００重量部に対して、いずれも、０．０１〜１０重量部が好ましく、０．０５〜７重量部がより好ましく、０．１〜５重量部が最も好ましい。
【００５３】
本発明の歯科用補綴物において、重合性単量体（ａ）として基材と重合性組成物（Ａ）との界面をより強固に接着するため、分子内に酸性基を少なくとも１つ有する接着性単量体（ｃ）（以下、酸性基を有する接着性単量体（ｃ）ともいう。）を含む接着性組成物（Ｂ）（プライマー組成物（Ｂ）ともいう。）で前記基材と重合性組成物（Ａ）との界面が接着されることが好ましい。酸性基を有する接着性単量体（ｃ）とは、リン酸残基、ホスホン酸基、ピロリン酸残基、チオリン酸残基、カルボン酸残基又はスルホン酸残基等の酸性基を有する重合性単量体であり、具体例としては、以下のものが挙げられる。
【００５４】
リン酸基含有重合性単量体としては、例えば、２−（メタ）アクリロイルオキシエチルジハイドロジェンホスフェート、１０−（メタ）アクリロイルオキシデシルジハイドロジェンホスフェート、２０−（メタ）アクリロイルオキシエイコシルジハイドロジェンホスフェート、１，３−ジ（メタ）アクリロイルオキシプロピル−２−ジハイドロジェンホスフェート、２−（メタ）アクリロイルオキシエチルフェニルリン酸、２−（メタ）アクリロイルオキシエチル−２’−ブロモエチルリン酸、（メタ）アクリロイルオキシエチルフェニルホスホネート等、及びこれらの酸塩化物が挙げられる。
【００５５】
ホスホン酸基含有重合性単量体としては、例えば、２−（メタ）アクリロイルオキシエチルフェニルホスホネート、５−（メタ）アクリロイルオキシペンチル−３−ホスホノプロピオネート、６−（メタ）アクリロイルオキシヘキシル−３−ホスホノプロピオネート、１０−（メタ）アクリロイルオキシデシル−３−ホスホノプロピオネート、６−（メタ）アクリロイルオキシヘキシルホスホノアセテート、１０−（メタ）アクリロイルオキシデシルホスホノアセテート、及びこれらの酸塩化物等が挙げられる。
【００５６】
ピロリン酸基含有重合性単量体としては、例えば、ピロリン酸ジ〔２−（メタ）アクリロイルオキシエチル〕、ピロリン酸ビス〔４−（メタ）アクリロイルオキシブチル〕、ピロリン酸ビス〔６−（メタ）アクリロイルオキシヘキシル〕、ピロリン酸ビス〔８−（メタ）アクリロイルオキシオクチル〕、ピロリン酸ビス〔１０−（メタ）アクリロイルオキシデシル〕等、及びこれらの酸塩化物が挙げられる。チオリン酸残基を有する重合性単量体としては、例えば、２−（メタ）アクリロイルオキシエチルジハイドロジェンジチオホスフェート、１０−（メタ）アクリロイルオキシデシルジハイドロジェンチオホスフェート等、及びこれらの酸塩化物が挙げられる。
【００５７】
カルボン酸基含有重合性単量体としては、例えば、（メタ）アクリル酸、コハク酸モノ（２−（メタ）アクリロイルオキシエチル）、イソフタル酸モノ（２−（メタ）アクリロイルオキシエチル）、Ｎ−（メタ）アクリロイル−５−アミノサリチル酸、４−ビニル安息香酸、４−（メタ）アクリロイルオキシエトキシカルボニルフタル酸、４−（メタ）アクリロイルオキシエトキシカルボニルフタル酸無水物、５−（メタ）アクリロイルアミノペンチルカルボン酸、１１−（メタ）アクリロイルオキシ−１，１−ウンデカンジカルボン酸等及びこれらの酸塩化物が挙げられる。スルホン酸基含有重合性単量体としては、ｐ−スチレンスルホン酸等が挙げられる。
【００５８】
これらの化合物の中でも、界面の接着力に優れる点でリン酸基含有重合性単量体又はホスホン酸基含有重合性単量体が好ましく、なかでも、１０−（メタ）アクリロイルオキシデシルジハイドロジェンホスフェート、２−（メタ）アクリロイルオキシエチルフェニルリン酸、２−（メタ）アクリロイルオキシエチルフェニルホスホネートが好ましい。これらの酸性基を有する接着性単量体（ｃ）は１種又は２種以上を併用してもよい。
【００５９】
接着性組成物（Ｂ）における酸性基を有する接着性単量体（ｃ）の含有量は、特に限定されないが、接着性組成物（Ｂ）の全重量（１００重量％）に対して０．１〜１０重量％が好ましく、１〜５重量％がより好ましく、１〜３重量％が最も好ましい。
【００６０】
本発明の重合性組成物（Ａ）は、機械的強度と耐摩耗性を上げるために、また、塗布時の塗布性、流動性等を調整するために、フィラーを含んでいてもよい。フィラーとしては、無機フィラー、有機フィラー又は無機／有機複合フィラーを用いることができる。
【００６１】
無機フィラーとしては、シリカ、カオリン、クレー、雲母、マイカ等のシリカを基材とする鉱物；シリカを基材とし、Ａｌ2Ｏ3、Ｂ2Ｏ3、ＴｉＯ2、ＺｒＯ2、ＢａＯ、Ｌａ2Ｏ3、ＳｒＯ2、ＣａＯ、Ｐ2Ｏ5等を含有するセラミック或いはガラスが好ましい。かかるガラスの具体例としては、ランタンガラス、バリウムガラス、ストロンチウムガラス、ソーダガラス、リチウムボロシリケートガラス、アルミノシリケートガラス、バリウムボロアルミノシリケートガラス、ストロンチウムボロアルミノシリケートガラス、亜鉛ガラス、フルオロアルミノシリケートガラス、ボロシリケートガラス、カルシウムフルオロアルミノシリケートガラス、ストロンチウムフルオロアルミノシリケートガラス、バリウムフルオロアルミノシリケートガラス、ストロンチウムカルシウムフルオロアルミノシリケートガラス、バイオガラスが挙げられる。さらに、無機フィラーとして、結晶石英、ヒドロキシアパタイト、アルミナ、酸化チタン、酸化イットリウム、ジルコニア、リン酸カルシウム、硫酸バリウム、水酸化アルミニウム、フッ化ナトリウム、フッ化カリウム、モノフルオロリン酸ナトリウム、フッ化リチウム、フッ化カルシウム、フッ化イッテルビウム、フッ化イットリウムも好ましい。
【００６２】
有機フィラーとしては、ポリメチルメタクリレート、ポリエチルメタクリレート、ポリメチルメタクリレートとポリエチルメタクリレートの共重合体、多官能メタクリレートの重合体、エチレン−酢酸ビニル共重合体、アクリロニトリル−ブタジエン−スチレン共重合体、ポリアミド、ポリスチレン、ポリ塩化ビニル、クロロプレンゴム、ニトリルゴム、スチレン−ブタジエンゴムが挙げられる。
【００６３】
無機／有機複合フィラーとしては、有機フィラーに無機フィラーを分散させたもの、無機フィラーの表面を種々の重合性単量体（ａ）にてコーティングしたものが挙げられる。
【００６４】
重合性組成物（Ａ）の流動性を調整したり、その塗布性を向上させたりするために、フィラーをシランカップリング剤等の公知の表面処理剤で予め表面処理した上で重合性組成物（Ａ）に配合するようにしてもよい。この場合に用いる表面処理剤としては、ビニルトリメトキシシラン、ビニルトリエトキシシラン、ビニルトリクロロシラン、ビニルトリ（β−メトキシエトキシ）シラン、γ−メタクリロイルオキシプロピルトリメトキシシラン、γ−グリシドキシプロピルトリメトキシシラン、γ−メルカプトプロピルトリメトキシシラン、γ−アミノプロピルトリエトキシシランが挙げられる。
【００６５】
フィラーは、１種単独を用いてもよく、必要に応じて２種以上を併用してもよい。フィラーの配合量は、重合性組成物（Ａ）の全重量（１００重量％）に対して５０重量％以下であるが、３０重量％以下が好ましい。フィラーの配合量が５０重量％を越えると塗布性や流動性が低下する場合がある。
【００６６】
本発明で用いられる重合性組成物（Ａ）には、必要に応じ、着色材、顔料、紫外線吸収剤、酸化防止剤、蛍光顔料等を本発明の効果を損なわない程度で適宜添加してもよい。
【００６７】
歯科用補綴物１０は、異なる組成を有する２種以上の樹脂層２を有することができる。２種以上の樹脂層２は、基材１上にて積層させることができる。なお、樹脂層２に着色剤が含まれていてもよいが、以下の樹脂層２の透明度に関する説明においては、樹脂層２に着色剤等が添加されていない形態について説明する。
【００６８】
基材１の表面を樹脂層で被覆することで、基材単独の場合よりも透光性が向上する。樹脂層の厚みが薄すぎると透光性の向上効果が十分発現せず、一方で樹脂層の厚さが厚すぎると透光性が低下する傾向が出てくる。そこで、基材１上における樹脂層２の厚さ（異なる組成を有する２種以上の樹脂層を有する場合は合計厚さ）は、１〜５００μｍであり、７〜１００μｍであると好ましく、７〜８０μｍであるとより好ましく、７〜５０μｍであるとさらに好ましい。樹脂層２の厚さは、最も厚い部分の厚さであると好ましい。
【００６９】
以下に、歯科用補綴物の透明度（透明感）について説明する。基材及び歯科用補綴物の透明度（透明感）は、Ｌ＊ａ＊ｂ＊表色系（ＪＩＳ  Ｚ  ８７８１−４：２０１３）における色度（色空間）のＬ＊値を用いて表すことができる。色度の測定方法は、後述する図３に示される。試料の背景（下敷き）を白色にして（試料に対して測定装置と反対側を白色にして）測定したＬ＊ａ＊ｂ＊表色系のＬ＊値を第１のＬ＊値とする。第１のＬ＊値を測定した同一の試料について、試料の背景（下敷き）を黒色にして（試料に対して測定装置と反対側を黒色にして）Ｌ＊ａ＊ｂ＊表色系のＬ＊値を第２のＬ＊値とする。本開示においては、第１のＬ＊値と第２のＬ＊値との差（第１のＬ＊値から第２のＬ＊値を控除した値）を△Ｌと表記する。色度測定の際に背景（下敷き）とする黒色及び白色は、塗料に関する測定に使用する隠ぺい率測定紙（ＪＩＳ  Ｋ  ５６００：１９９９）を使用することができる。
【００７０】
本発明の歯科用補綴物においては、樹脂層２側から見た該歯科用補綴物の透明度は、基材１単体の透明度よりも高い。また、樹脂層２側から見た歯科用補綴物の光沢は、基材１単体の光沢よりも高いと好ましい。歯科用補綴物２０の透明度は、上述の△Ｌで表記することができる。△Ｌが大きければ歯科用補綴物２０の透明度が高いことを示し、△Ｌが小さければ歯科用補綴物２０の透明度が低いことを示す。基材１が、６モル％のイットリアを含有する厚さ１．２ｍｍのジルコニアであり、樹脂層２の厚さが３０μｍであるとき、基材単体の△Ｌ（「△Ｌ1」と表記する）に対する歯科用補綴物の△Ｌ（「△Ｌ2」と表記する）の変動率は、２．５％以上であると好ましく、３．０％以上であるとより好ましく、４．０％以上であるとより好ましく、９．０％以上であるとさらに好ましい。また、△Ｌ2は、樹脂層２が基材１の測定装置２１側の面に形成されているときの値である。
【００７１】
図３に、色度（色空間）の測定方法を説明するための概略図を示す。歯科用補綴物２０の色度を測定する際には、樹脂層２側の面を測定装置２１に向ける。白色又は黒色の下敷き２２は、基材１の下に配置する。△Ｌ2と△Ｌ1を比較することにより、基材１に樹脂層２を設けることによって透明度の変動率を知ることができる。上述の△Ｌ1対する△Ｌ2の変動率は以下の式から算出することができる。
［△Ｌの変動率］＝（△Ｌ2−△Ｌ1）／△Ｌ1×１００（％）
【００７２】
図３は、歯科用補綴物１０の色度の測定方法を図示するが、基材１単体及び樹脂層２単体の色度の測定方法も同様である。
【００７３】
次に、歯科用補綴物１０の製造方法について説明する。
【００７４】
まず、所定の形状及び寸法を有する基材を作製する。例えば、公知の方法を用いて上述のジルコニアを含む基材で患者の歯科用補綴物を作製する。次に、重合性組成物（Ａ）を基材に塗布する。重合性組成物（Ａ）を塗布する範囲には、必要に応じてあらかじめ接着性組成物（Ｂ）を基材に塗布する。塗布は、例えば、筆を用いて行うことができる。重合性組成物（Ａ）を塗布する基材の領域は、患者の口腔環境に応じて適宜選択することができる。重合性組成物（Ａ）を塗布する領域は、口腔内に露出する領域であると好ましい。重合性組成物（Ａ）を塗布する領域は、支台歯に面する領域であってもよい。次に、重合性組成物（Ａ）を塗布した基材を重合する。重合条件は、例えば、５００ｎｍの波長域の光を発する照射器を用いて９０秒間とすることができる。複数の重合性組成物（Ａ）の重合硬化物である樹脂層を形成する場合には、同じ工程を繰り返すことができる。さらに必要に応じて形態修正し、研磨を施すことによって、本発明の歯科用補綴物を得ることができる。
【００７５】
またさらに、基材と重合性組成物（Ａ）との界面が、酸性基を有する接着性単量体（ｃ）を含む接着性組成物（Ｂ）で接着される方法も好ましく用いられる。塗布性のしやすさや接着性の面から、酸性基を有する接着性単量体（ｃ）と揮発性有機溶剤（ｄ）を含むプライマー組成物（Ｂ）をあらかじめ基材に塗布した後に、重合性組成物（Ａ）を塗布する方法も好ましく用いられる。前記プライマー組成物（Ｂ）に含まれる揮発性有機溶剤（ｄ）の例としては、常圧での沸点が１５０℃以下のものが好ましく、１００℃以下のものがより好ましい。常圧での沸点が１５０℃を超える揮発性溶剤を用いた場合には、表面滑沢性組成物の表面硬化性が低下する場合がある。揮発性有機溶剤としては、エタノール、メタノール、１−プロパノール、イソプロピルアルコール等のアルコール類；アセトン、メチルエチルケトン、ジエチルケトン等のケトン類；１，２−ジメトキシエタン、１，２−ジエトキシエタン、テトラヒドロフラン等のエーテル類；蟻酸メチル、蟻酸エチル、酢酸メチル、酢酸エチル、酢酸プロピル、酢酸ブチル等のエステル類、メチル（メタ）アクリレート、エチル（メタ）アクリレート、ｎ−プロピル（メタ）アクリレート、イソプロピル（メタ）アクリレート等の（メタ）アクリル酸エステル類が挙げられる。なかでも、重合性単量体と同時に硬化させることができる点で、（メタ）アクリル酸エステル類が好ましく、さらに毒性が低く、沸点が低い点で、メチルメタクリレートが特に好ましい。
【００７６】
揮発性有機溶剤（ｄ）は、１種単独を用いてもよく、必要に応じて２種以上を併用してもよい。揮発性溶剤の配合量は、塗布性や操作性の点で、プライマー組成物（Ｂ）の全重量（１００重量％）に対して９０〜９９．９重量％が好ましく、９５〜９９重量％がより好ましく、９７〜９９重量％が最も好ましい。
【００７７】
本発明の歯科用補綴物は、基材単体の場合よりも透明度を高めることができる。また、本発明の歯科用補綴物は、基材単体よりも高い光沢性を有することができる。これにより、本発明の歯科用補綴物は、基材単体よりも、より天然歯に近い外観を有することができる。
【００７８】
本発明は、本発明の効果を奏する限り、本発明の技術的範囲内において、上記の構成を種々組み合わせた態様を含む。
【実施例】
【００７９】
次に、実施例を挙げて本発明をさらに具体的に説明するが、本発明はこれらの実施例により何ら限定されるものではなく、多くの変形が本発明の技術的思想内で当分野において通常の知識を有する者により可能である。なお、実施例中の透光性及び厚みは、以下の方法により測定した。
【００８０】
基材であるジルコニアセラミック材料の組成、及び歯科用補綴物の透明度及び光沢について以下に説明する。
【００８１】
［参考例１］
本発明の歯科用補綴物に相当する試料を作製して、△Ｌの変動率を測定した。まず、安定化剤としてイットリアを６モル％含有するジルコニア粉末を直径約１８ｍｍの円柱状金型に、焼結後の基材の厚みが１．２ｍｍとなるようにジルコニア粉末を入れた。次に、ジルコニア粉末を３０ｋＮで成形した後、１７０ＭＰａでＣＩＰ（Cold Isostatic PRESSING；冷間静水等方圧プレス）処理を１分間施して成形物を作製した。
【００８２】
次に、ＳＫメディカル社製焼成炉Ｆ１を使用して当該成形物を１５５０℃で２時間焼成して、ジルコニアから構成される基材を作製した。次に、５０μｍのアルミナ粒子を用いて０．２ＭＰａの圧力で基材の一方の面をサンドブラスト処理して、基材上に重合性組成物（Ａ）を被覆するための前準備を行った。このサンドブラスト処理によって、処理面はつや消し状態となった。次に、アセトン中で基材を超音波洗浄した後、乾燥させた。
【００８３】
得られた基材について色度を測定した。色度測定機（Konica Minolta社製  SPECTROPHOTOMETER CM-3610A）及び解析ソフト（Konica Minolta社製  SpectraMagic NX）を用いて、上述の第１のＬ＊値（白色背景）、及び第２のＬ＊値（黒色背景）を測定し、第１のＬ＊値と第２のＬ＊値の差である△Ｌ1を算出した。黒色及び白色の背景（下敷き）には、塗料に関する測定に使用する隠ぺい率測定紙（ＪＩＳ  Ｋ  ５６００：１９９９）を使用した。測定結果を下記の表１に示す。
【００８４】
［参考例２］
基材表面を機械的に研磨し、表面を滑沢にすることにより得られる透光性向上効果との区別を行うため、基材は参考例１と同じ厚さ１．２ｍｍとし、参考例１のつや消し状態の基材を、さらに最終仕上げとして基材の両面を２０００番のサンドペーパーで研磨処理し、上述の方法にて第１のＬ＊値（白色背景）、及び第２のＬ＊値（黒色背景）を測定し、第１のＬ＊値と第２のＬ＊値の差である△Ｌ2を算出し、△Ｌ1に対する△Ｌ2での変動率を上述の式に基づき算出した。測定結果を下記表１に示す。
【００８５】
【表１】
2018089312.tif 000002
【００８６】
［実施例１〜６］
接着性プライマー組成物（Ｂ）として以下の組成物を作製した。即ち、酸性基を含む重合性単量体（ｃ）として、１０−メタクリロキシデシルジハイドロジェンホスフェート（通称、ＭＤＰ）を０．３重量部、３−メタクリロキシプロピルトリメトキシラン（通称、３−ＭＰＳ）を１重量部、エタノールを１００重量部を均一に混合溶解した。
【００８７】
また、重合性組成物（Ａ）として、以下の組成物を作製した。即ち、ジペンタエリスリトールヘキサアクリレートを５０重量部、トリメチロールプロパントリメタクリレート２０重量部、メチルメタクリレート（通称、ＭＭＡ）３０重量部、光重合開始剤（ｂ−１）として、２，４，６−トリメチルベンゾイルジフェニルホスフィンオキサイド（通称、Ｌｕｃｉｒｉｎ−ＴＰＯ）１．５重量部をそれぞれ均一に混合溶解した。
【００８８】
次に、参考例１と同様の方法により作製した基材上の一方のサンドブラスト処理面に、上記の接着性プライマー組成物（Ｂ）を塗布し、エタノールを乾燥させた後に、同じく上記の重合性組成物（Ａ）を筆で均一に塗布した。歯科用光重合照射器（αライトIII；モリタ製作所）を用いて、９０秒間光重合することにより硬化させ、歯科用補綴物に相当する試料を作製した。基材を除く重合後の厚さは、筆を使用した塗布が可能な７〜１００μｍとなるように塗布し、歯科用補綴物に相当する試料を作製した。試料における接着性プライマー組成物（Ｂ）を含む重合性組成物の重合硬化物の厚さを下記の表２に示す。
【００８９】
各試料について、基材の△Ｌ1と同様の測定方法で△Ｌ2を測定した。測定結果を表２に示す。変動率は、上述の計算式に基づいて算出したものを示す。実施例１〜６及び比較例１〜２の変動率に対する樹脂の厚さのばらつきによる影響はないものとする。また、目視により、歯科用補綴物の重合性組成物の重合硬化物側から見た光沢についても確認した。光沢については、歯科技工有資格者による目視評価により、基材１のみからなる歯科用補綴物よりも高い光沢を有しているものを「良好」と判定した。
【００９０】
【表２】
2018089312.tif 000003
【００９１】
実施例１〜６において、変動率の上昇が見られた。この数値は、ジルコニア焼結体の値は勿論、ジルコニア焼結体の表面を研磨処理した際の変動率を上回る。したがって、実施例１〜６の樹脂層は、天然歯の光のふるまいを模した歯科用補綴物として好適に適用可能であることがわかる。
【００９２】
［実施例７及び８］
歯科用補綴物における基材中の安定化剤の含有率による△Ｌの変動率への影響について試験した。安定化剤の含有率の異なる歯科用補綴物の試料を作製し、各試料の色度を測定して変動率を算出した。安定化剤の含有率以外の歯科用補綴物の作製方法及び色度の測定方法は上記実施例と同じである。基材の安定化剤として、イットリアを使用した。樹脂層の厚さは３０μｍとした。表３に、測定結果を示す。
【００９３】
【表３】
2018089312.tif 000004
【００９４】
いずれの含有率においても変動率の改善が見られた。
【００９５】
［比較例１及び２］
基材としてアルミナ（特許文献４にあるビタ社製  商品名：インセラム）を使用したこと以外は実施例２及び３と同様にして試料を作製した。得られた透光性の変動率及び光沢について評価した結果を下記の表４に示す。
【００９６】
【表４】
2018089312.tif 000005
【００９７】
［実施例９］
実施例１〜６においては基材の片面に樹脂層を有する歯科用補綴物を作製したが、実施例９においては基材の両面に樹脂層を有する歯科用補綴物を作製して、△Ｌの変動率への影響について試験した。樹脂層の厚さは片面につき１５μｍとした。基材中のイットリア含有率は６モル％とした。それ以外は、実施例１〜６と同様である。表５に、測定結果を示す。
【００９８】
樹脂層を基材の両面に形成しても変動率の改善が見られた。特に、イットリア含有率が同じで、樹脂層を片面に形成した実施例２の変動率よりも実施例９においては変動率が高くなった。これより、樹脂層を基材の両面に形成しても変動率の改善が見込まれるものと考えられる。
【００９９】
【表５】
2018089312.tif 000006
【産業上の利用可能性】
【０１００】
本発明により得られる歯科用補綴物は、例えば、コーピング、フレームワーク、クラウン、クラウンブリッジ、アバットメント、インプラント、インプラントフィクスチャー、インプラントブリッジ、インプラントバー、ブラケット、義歯床、インレー、アンレー、オンレー、ラミネートベニア等の科用補綴物、歯列矯正用製品、歯科インプラント用製品等利用可能である。
【０１０１】
本発明の歯科用補綴物は、上記実施形態に基づいて説明されているが、上記実施形態に限定されることなく、本発明の範囲内において、本発明の基本的技術思想に基づいて、種々の開示要素に対し種々の変形、変更及び改良を含むことができる。また、本発明の範囲において、種々の開示要素の多様な組み合わせ・置換ないし選択が可能である。
【０１０２】
本明細書に記載した数値範囲については、当該範囲内に含まれる任意の数値ないし小範囲が、別段の記載のない場合でも具体的に記載されているものと解釈されるべきである。
【符号の説明】
【０１０３】
１    基材
２    樹脂層
１０  歯科用補綴物
２０  歯科用補綴物
２１  測定装置
２２  下敷き
【図１】
2018089312.tif 000007
【図２】
2018089312.tif 000008
【図３】
2018089312.tif 000009